(57)【要約】      （修正有）【課題】高い固形分でポリマーナノ粒子を生成する方法の提供。【解決手段】粒径１〜２００ｎｍの架橋されたポリマーナノ粒子を調製するための、エマルションを使用しない高固形分方法であり、溶液重合、分散重合、懸濁重合、および沈殿重合からなる群より選択される重合方法により、反応物を容器に加えるステップと、前記反応物を反応させて架橋されたポリマーナノ粒子を生成するステップとを含み、得られるポリマーナノ粒子の固形分を３０重量％以上とする。前記反応物が前記反応混合物に少なくとも２つのアリコートで添加される。【選択図】なし【特許請求の範囲】
【請求項１】
ポリマーナノ粒子を調製する方法であって、反応物を容器に加えるステップと、前記反応物を反応させて架橋されたポリマーナノ粒子を生成するステップとを含み、前記ポリマーナノ粒子の平均粒径は１〜２００ｎｍであり、前記方法はエマルションを使用せず、得られるポリマーナノ粒子の固形分は３０重量％以上となる方法。
【請求項２】
前記方法が、バッチ方法、半連続方法、および連続方法からなる群より選択される請求項１記載の方法。
【請求項３】
前記方法が、溶液重合、分散重合、懸濁重合、および沈殿重合からなる群より選択される請求項１記載の方法。
【請求項４】
前記反応物が前記反応混合物に少なくとも２つのアリコートで添加されることを含む請求項１記載の方法。
【請求項５】
モノマー、および反応性基を有する官能性ポリマーからなる群より選択される反応物を含む請求項１記載の方法。
【請求項６】
有機物質、無機物質、およびそれらの混合物からなる群より選択される反応物を含む請求項１記載の方法。
【請求項７】
請求項１記載の方法により生成された架橋されたポリマーナノ粒子。
【請求項８】
前記方法によって、３５重量％以上のポリマーナノ粒子固形分が得られる請求項１記載の方法。
【請求項９】
前記反応物の添加終了前に、反応物が供給されない時間間隔が存在する請求項１記載の方法。
【請求項１０】
前記時間間隔が１秒以上である請求項９記載の方法。
【発明の詳細な説明】
【背景技術】
【０００１】
ポリマーナノ粒子は、過去数年間にわたって、だんだん注目されるようになっている。従来の化合物と比較すると、ポリマーナノ粒子は、機械的強度が改善され、輸送量がより制御しやすく、材料の性質が調整可能であり、そして寸法安定性である。これらの性質のため、ポリマーナノ粒子は、触媒、コーティング、制御放出機構としての医薬、生体構造充填剤、エレクトロニクス、およびポリマー複合材料などの種々の用途に有用である。
【０００２】
現在では、ポリマーナノ粒子の生成を成功するためには、反応物および最終生成物を反応媒体中に十分に分散させることが必要であると考えられている。ポリマーナノ粒子の生成のために開発された方法としては、溶液重合および分散重合が挙げられる。現在の溶液法および分散法では、ポリマーナノ粒子は低固形分でのみ生成可能である。乳化重合を使用し、希釈条件および／または界面活性剤などの分散剤を多量に使用することによって、一般に平均粒径が粒径が５０ｎｍを超える小さな粒子を高固形分で生成することもできる。多量の界面活性剤および重合性界面活性剤の使用は、水性乳化重合でポリマーナノ粒子を生成する効率的な手段として当技術分野ではよく知られている。しかし残念ながら、多量の界面活性剤を使用すると、性能特性に問題が生じる。たとえば、コーティング用途では、このような問題として、耐水性および耐擦傷性の低下が挙げられる。
【０００３】
界面活性剤の使用を回避することによってこれらの問題を解決しようとする試みが実施されている。ポリマーナノ粒子は、界面活性剤を使用しない希薄非水性溶液法を使用して生成されている。たとえば、特許文献１には、重量平均分子量が５，０００〜２０，０００，０００である架橋されたポリマーを生成するための溶液重合法が開示されている。架橋されたポリマーゾルを調製され、ゲル化が起こる前に単離される、この特許に開示されるあらゆる方法の最高％固形分は２０％であった。
【０００４】
さらに、特許文献２には、界面活性剤を使用しない溶液重合法によって架橋されたポリマーナノ粒子を生成することで問題に対処する試みが記載されている。しかし、２５％を超える固形分で実施した実験では、マクロゲルが形成され、ナノ粒子を含有しないゲルが得られた。
【０００５】
【特許文献１】米国特許第５，８６３，９９６号明細書
【特許文献２】米国特許出願第２００３／０００８９８９Ａ１号明細書
【発明の開示】
【発明が解決しようとする課題】
【０００６】
これらの方法は、界面活性剤を排除したが、高い固形分でポリマーナノ粒子を生成する方法はなお不足している。高固形分の製造方法は、時間と費用の両方が節約されるため望ましく、高固形分法は工業的方法としてより実用的である。本発明の方法は、当技術分野で解決できなかった問題を解決した。本発明の方法は、ポリマーナノ粒子を３０重量％以上の固形分で生成し、ゲル化および低収率の問題は発生しない。
【課題を解決するための手段】
【０００７】
本発明は、ポリマーナノ粒子を調製する方法に関し、前記方法は、反応物を容器に加えるステップと、前記反応物を反応させて架橋されたポリマーナノ粒子を生成するステップとを含み、前記ポリマーナノ粒子の平均粒径は１〜２００ｎｍであり、前記方法はエマルションを使用せず、前記方法によって得られるポリマーナノ粒子の固形分は３０重量％以上である。
【発明を実施するための最良の形態】
【０００８】
本発明の一態様は、本発明の方法がエマルションを使用しないことである。本明細書で使用される場合、用語「エマルション」は、少ない比率の乳化剤と呼ばれる物質によってサスペンション中に維持される２種類以上の非混和性液体の安定な混合物を意味する。すべてのエマルションは連続相および分散相で構成される。たとえば、乳化重合では、水が連続相であり、モノマーが分散相であり、界面活性剤が乳化剤として使用されることが多い。
【０００９】
本発明の方法によって生成されるポリマーナノ粒子は架橋させることができる。架橋は、重合中に多官能性反応物を使用することによって、または後反応で官能基を介してポリマー鎖を互いに連結させることによって実施される。たとえば、架橋剤を１〜１００重量％の量で加えることができ、別の例としては架橋剤を５〜８０重量％の量で加えることができ、さらに別の例としては架橋剤を１０〜５０重量％の量で加えることができる。
【００１０】
粒径は、平均粒径を測定することよって求めることができる。平均粒径以外では、粒径分布を測定することもできる。本発明の方法によって生成されるポリマーナノ粒子の平均粒径の例は１〜２００ｎｍの範囲であり、別の例は１〜１００ｎｍの範囲であり、さらに別の例は１〜５０ｎｍの範囲である。粒径分布の例は１〜２００ｎｍであり、別の例は２〜１００ｎｍであり、さらに別の例は２〜５０ｎｍである。平均粒径および粒径分布の制御は、溶媒の選択、開始剤の選択、全固形分、開始剤量、反応物の種類と量、および反応条件などの方法で実施可能である。平均粒径および粒径分布を測定するための方法は、限定するものではないがたとえば標準的な動的光散乱、小角中性子散乱ＮＭＲ拡散、Ｘ線散乱、およびゲル相クロマトグラフィーなどの技術を使用して決定することができる。
【００１１】
ポリマーナノ粒子に関して得られるゲル浸透クロマトグラフィー（ＧＰＣ）の溶出時間によって、平均粒径の指標が得られる。ポリマーナノ粒子の粒径は、ポリマーナノ粒子を、分子量と流体力学的半径とが既知であるポリスチレン標準物質と比較することによって求めることができる。使用されるゲル浸透クロマトグラフィー技術では、１０μｍＰＬゲルを含有するカラムを使用して、架橋されたポリマーナノ粒子の溶出時間を、分子量と流体力学的半径とが既知であるポリスチレン標準物質の溶出時間と比較する。
【００１２】
さらに、本発明の方法は、連続的、段階的、一定時間ごと、またはパルス的な添加などの方法で反応物を加えることによって実施してよい。このような供給の一例は、パルス的添加であって、複数回の添加で反応物が反応容器に加えられ、その各添加は、反応物供給が行われないある時間間隔で分離される。各添加の間の時間間隔は、同じである場合もあるし、異なる場合もある。反応物のアリコートの各添加を分離する時間間隔の例は１秒以上であってよく、前記時間間隔の別の例は１秒〜８時間であってよく、前記時間間隔のさらに別の例は３０秒〜８時間であってよい。また、反応物は、２つ以上のアリコートとして加えてもよい。反応物の添加の別の例は少なくとも３つのアリコートの添加であってよく、さらに別の例は４つ以上のアリコートであってよい。理論によって束縛しようとするものではないが、パルス的添加法による反応物の添加によって、ポリマーナノ粒子の少なくとも一部は反応混合物中に形成されて、分散した後に次のアリコートが加えられ、そのためマクロゲルが形成されずに固形分が増加すると考えられる。
【００１３】
本発明の方法の総反応時間は、たとえば、２秒〜２４時間とすることができ、別の例では本発明の方法の総反応時間は１時間〜２０時間とすることができ、さらに別の例では本発明の方法の総反応時間は３時間〜１５時間とすることができる。
【００１４】
本発明を実施することによって達成されるポリマーナノ粒子の固形分は、たとえば３０重量％以上であり、別の例では固形分は３５重量％以上、４０重量％以上、４５重量％以上、５０重量％以上、５５重量％以上、６０重量％以上となる場合があり、さらに別の例では固形分は６５重量％以上となる。重量％固形分は、本発明の方法によって生成した最終ポリマーナノ粒子溶液の固形分の測定を、最終ポリマーナノ粒子溶液の秤量した試料を固形分用天秤にのせ、試料を１６０℃に加熱し、さらに揮発分が発生しなくなるまで加熱を続け、失われた揮発性非固形分物質の重量を測定して行うことによって、求めることができる。初期重量から失われた重量を減算し、初期重量で割って、１００を掛けた値が、本発明の方法によって生成されるポリマーナノ粒子溶液の重量％固形分に等しい。
【００１５】
さらに、重量％固形分は、反応物の各あるコートの添加後に同様の方法を使用して測定してよい。たとえば、第１の添加後に測定される重量％固形分は、最大５重量％、最大１０重量％、最大１５重量％、最大２０重量％、またはそれを超える値となってよい。第２のアリコートの添加によって、重量％固形分が増加して、合計で最大１０重量％、または最大１５重量％、最大２０重量％、最大３０重量％、またはそれを超える値となってよい。引き続くアリコートによって固形分は増加し続け、最終的に所望の固形分が得られる。
【００１６】
複数のアリコート、パルス的添加、および反応時間の組み合わせの例として、反応物の第１のアリコートが反応容器に１５分間の時間をかけて添加され、その後に３０分間の待機時間が続き、続いて第２のアリコートの添加が１５分間かけて行われ、その後に３０分間の待機時間が続き、続いて第３のアリコートの添加が１５分間の時間をかけて行われ、その後に３０分間の待機時間が続くものであってよい。この反応物の添加と待機の過程は、３０重量％以上の所望の固形分の架橋されたポリマーナノ粒子が得られるまで続けられる。
【００１７】
本発明の方法の別の例は次の通りである：反応部物の第１のアリコートが反応容器に６０分間の時間をかけて添加され、その後に１０分間の待機時間が続き、続いて第２のアリコートの添加が３０分間かけて行われ、その後に３０分間の待機時間が続き、続いて第３のアリコートの添加が１５分間の時間をかけて行われ、その後に３０分間の待機時間が続く。この反応物の添加と待機の過程は、３０重量％以上の所望の固形分の架橋されたポリマーナノ粒子が得られるまで続けられる。
【００１８】
本発明の方法のさらに別の例は次の通りである：反応部物の第１のアリコートが反応容器に１０分間の時間をかけて添加され、その後に３０分間の待機時間が続き、続いて第２のアリコートの添加が１０分間かけて行われ、その後に３０分間の待機時間が続き、続いて第３のアリコートの添加が１０分間の時間をかけて行われ、その後に３０分間の待機時間が続く。この反応物の添加と待機の過程は、３０重量％以上の所望の固形分の架橋されたポリマーナノ粒子が得られるまで続けられる。
【００１９】
反応物の添加中、典型的には反応温度は一定に保たれるが、反応温度を変動させることもできる。反応物の混合物の添加終了後、別の反応物を反応に加えることができ、および／または待機時間を使用することができる。代表的な反応温度の範囲は、−３０℃〜１５０℃であり、別の代表的範囲は０〜１２０℃であり、さらに別の代表的な範囲は３０〜９０℃である。
【００２０】
本発明の方法は、溶液重合、分散重合、懸濁重合、および沈殿重合によって行うことができる。
【００２１】
本明細書において「溶液重合」とは、ポリマーの溶媒中での重合を意味する。本明細書において「ポリマーの溶媒」とは、ポリマーナノ粒子と実質的に同様の重合されるモノマー単位を有する線状ランダム（コ）ポリマーがその溶媒に溶解性であることを意味する。好適な溶媒または溶媒混合物は、本明細書に開示される溶解度パラメータ分析を使用して選択することもできる。
【００２２】
本発明の方法によって生成されるポリマーナノ粒子は、水性溶媒系中、および非水性溶媒系中、およびそれらの組み合わせの中で調製することができる。溶媒の非限定的な例としては、炭化水素、たとえばアルカン、ハロ炭化水素、たとえば塩素化、フッ素化、および臭素化炭化水素、芳香族炭化水素、エーテル、ケトン、エステル、水、アルコール、およびそれらの混合物が挙げられる。特に好適な溶媒としては、ドデカン、デカン、メシチレン、キシレン、ジフェニルエーテル、γ−ブチロラクトン、酢酸エチル、乳酸エチル、プロピレングリコールモノメチルエーテルアセテート、カプロラクトン、２−ヘプタノン、メチルイソブチルケトン、ジイソブチルケトン、プロピレングリコールモノメチルエーテル、ならびにアルキルアルコール、たとえばデカノール、ｔ−ブタノール、およびイソプロパノール（「ＩＰＡ」）が挙げられる。
【００２３】
本発明によって生成されるポリマーナノ粒子は、分散重合によって調製することができる。本明細書において「分散重合」とは、生成されるポリマーは不溶性であるが静電的または立体的安定化によって均一相として維持される溶媒中での重合を意味する。
【００２４】
本発明によって生成されるポリマーナノ粒子は、懸濁重合によって調製することができる。本明細書において「懸濁重合」とは、生成されるポリマーは不溶性であるが静電的または立体的安定化によって安定な二相系として維持される溶媒中での重合を意味する。
【００２５】
本発明によって生成されるポリマーナノ粒子は、沈殿重合によって調製することができる。本明細書において「沈殿重合」とは、生成されるポリマーが不溶性となる溶媒中での重合を意味する。
【００２６】
本発明の方法によって調製されるポリマーナノ粒子は、あらゆる反応性物質、たとえばモノマー、架橋可能なポリマー、または架橋しているポリマーなどを使用して調製することができる。
【００２７】
本発明の実施に有用な反応物は、有機物質、たとえばモノマーであるアルキル（メタ）アクリレート、脂環式（メタ）アクリレート、（メタ）アクリルアミド、酢酸ビニル、アルケニル（メタ）アクリレート、アリール（メタ）アクリレート、アルキルアリール（メタ）アクリレート、アミン含有（メタ）アクリレート、リン含有（メタ）アクリレート、硫黄含有（メタ）アクリレート、ビニル芳香族モノマー、（メタ）アクリル酸、および置換エチレンモノマーなどであってよい。代表的なアルキル（メタ）アクリレートはポリマーナノ粒子の調製に有用であり、たとえば、メチルメタクリレート（「ＭＭＡ」）、メチルアクリレート、エチルアクリレート、プロピルメタクリレート、ブチルメタクリレート（「ＢＭＡ」）、ブチルアクリレート（「ＢＡ」）、ＩＢＭＡ、ヘキシルメタクリレート、シクロヘキシルメタクリレート、シクロヘキシルアクリレート、２−エチルヘキシルアクリレート（「ＥＨＡ」）、２−エチルヘキシルメタクリレート、オクチルメタクリレート、デシルメタクリレート、イソデシルメタクリレート、ウンデシルメタクリレート、ドデシルメタクリレート、トリデシルメタクリレート、テトラデシルメタクリレート、ペンタデシルメタクリレート、ヘキサデシルメタクリレート、ヘプタデシルメタクリレート、オクタデシルメタクリレート、ノナデシルメタクリレート、コシルメタクリレート、エイコシルメタクリレート、およびそれらの混合物が挙げられる。
【００２８】
酸官能性モノマーを含有するポリマーナノ粒子の調製に有用な置換アルキル（メタ）アクリレートモノマーとしては、アルキル基中に１つ以上のヒドロキシル基を有するモノマー、たとえば（Ｃ２−Ｃ６）アルキル、分岐および未分岐アルキル基からなる群より選択される置換アルキル基を有するヒドロキシアルキル（メタ）アクリレートモノマーを挙げることができる。同様に、ヒドロキシル基含有モノマー、またはアセトアセトキシ基含有モノマーがポリマーナノ粒子の調製に使用される場合、酸官能性モノマーを添加してそれらの基と反応させることができる。そのようなモノマーの例は、ヒドロキシルアルキル（メタ）アクリレート、２−ヒドロキシエチルメタクリレート（「ＨＥＭＡ」）、２−ヒドロキシエチルアクリレート（「ＨＥＡ」）、２−ヒドロキシプロピルメタクリレート、およびアセトアセトキシメタクリレートである。有用なアミン含有（メタ）アクリレートとしては、アミノエチルメタクリレート、およびジメチルアミノエチルメチアクリレートが挙げられる。有用な硫黄含有モノマーとしては、２−アクリルアミド−２−メチル−１−プロパンスルホン酸、ビニルスルホン酸、およびスチレンスルホン酸が挙げられる。
【００２９】
有用なリン含有モノマーとしては、ビニルホスホン酸、およびメタクリル酸エチルホスホネートが挙げられる。
【００３０】
本発明に有用なその他の置換（メタ）アクリレートモノマーとしては、ケイ素含有モノマー、たとえば、γ−プロピルトリ（Ｃ１−Ｃ６）アルコキシシリル（メタ）アクリレート、γ−プロピルトリ（Ｃ１−Ｃ６）アルキルシリル（メタ）アクリレート、γ−プロピルジ（Ｃ１−Ｃ６）アルコキシ（Ｃ１−Ｃ６）アルキルシリル（メタ）アクリレート、γ−プロピルジ（Ｃ１−Ｃ６）アルキル（Ｃ１−Ｃ６）アルコキシシリル（メタ）アクリレート、ビニルトリ（Ｃ１−Ｃ６）アルコキシシリル（メタ）アクリレート、ビニルジ（Ｃ１−Ｃ６）アルコキシ（Ｃ１−Ｃ６）アルキルシリル（メタ）アクリレート、ビニル（Ｃ１−Ｃ６）アルコキシジ（Ｃ１−Ｃ６）アルキルシリル（メタ）アクリレート、ビニルトリ（Ｃ１−Ｃ６）アルキルシリル（メタ）アクリレート、およびこれらの混合物を挙げることができる。本発明の不飽和モノマーとして有用なビニル芳香族モノマーとしては、スチレン（「ＳＴＹ」）、α−メチルスチレン、ビニルトルエン、ｐ−メチルスチレン、エチルビニルベンゼン、ビニルナフタレン、ビニルピリジンビニルキシレン、およびそれらの混合物を挙げることができる。
【００３１】
本発明の不飽和モノマーとして有用な代表的エチレン系モノマーおよび置換エチレンモノマーとしては、シクロペンタ（ジ）エン、アリル系モノマー、ビニルピロリドン、酢酸ビニル、ビニルホルムアミド、塩化ビニル、フッ化ビニル、臭化ビニル、塩化ビニリデン、フッ化ビニリデン、および臭化ビニリデンを挙げることができる。
【００３２】
本発明のモノマーとして有用な代表的非エチレン系不飽和反応物としては、付加反応または縮合反応によって結合してポリマーを生成するこができる多官能性反応物を挙げることができる。有用なモノマーとしては、限定するものではないが、アルコール、酸、アミン、ハロゲン化物、酸ハロゲン化物、イソシアネート、無水物、エステル、アミド、アルコキシシランなどが挙げられる。適切で非限定的な反応性の組み合わせは当業者には公知であるが、そのような例としては、たとえば、アルコールとイソシアネートの反応（ジイソシアナトヘキサンとヘキサン−１，６−ジオールの反応）、酸とアルコールの反応（アジピン酸とヘキサン−１，６−ジオールの反応）、無水物とアミンの反応（エチレンジアミンとエチレンジアミン四酢酸無水物の反応）、およびハロゲン化物とアルコールの反応（たとえばジヨードエタンとレゾシノール（ｒｅｓｏｃｉｎｏｌ）の反応）が挙げられる。
【００３３】
さらに、分解性有機物質有機物質を、本発明の方法の反応物として使用してよい。分解性有機物質は、光、熱、水、酵素、および電磁放射の作用によって分解しうる化学基を含む群より選択することができる。前記化学基の例としては、限定するものではないが、ジスルフィド、ヒドロキシアルカノエート、糖類、ペプチド、アゾ、ペルオキシド、ビニル、活性カーボネート、活性エステル、およびアミドが挙げられる。
【００３４】
さらに、架橋剤も、本発明の方法における反応物として使用してよい。架橋剤としては、限定するものではないが、２、３、４、またはより多くの多官能性のエチレン系不飽和モノマー、たとえばエチレングリコールジアクリレート、トリメチロールプロパントリアクリレート、アリルメタクリレート（ＡＬＭＡ）、エチレングリコールジメタクリレート（ＥＧＤＭＡ）、ＤＥＧＤＭＡ、プロピレングリコールジメタクリレート、プロピレングリコールジアクリレート、ＴＭＰＴＭＡ、２，２−ジメチルプロパン−１，３−ジアクリレート、１，３−ブチレングリコールジアクリレート、１，３−ブチレングリコールジメタクリレート、１，４−ブタンジオールジアクリレート、ジエチレングリコールジアクリレート、ジエチレングリコールジメタクリレート、１，６−ヘキサンジオールジアクリレート、１−６−ヘキサンジオールジメタクリレート、トリプロピレングリコールジアクリレート、トリエチレングリコールジメタクリレート、テトラエチレングリコールジアクリレート、ポリエチレングリコール２００ジアクリレート、テトラエチレングリコールジメタクリレート、ポリエチレングリコールジメタクリレート、エトキシル化ビスフェノールＡジアクリレート、エトキシル化ビスフェノールＡジメタクリレート、ポリエチレングリコール６００ジメタクリレート、ポリ（ブタンジオール）ジアクリレート、ペンタエリスリトールトリアクリレート、トリメチロールプロパントリエトキシトリアクリレート、グリセリルプロポキシトリアクリレート、ペンタエリスリトールテトラアクリレート（ＰＥＴＴＡ）、ペンタエリスリトールテトラメタクリレート（ＰＥＴＭＡ）、およびそれらの混合物が挙げられる。本発明に有用な他の架橋剤としては、ＤＶＢ、ビニルウレタン、ジアリルエーテル、ジアリルエステル、ビニルポリエステル、トリビニルベンゼン、ジビニルトルエン、ジビニルピリジン、ジビニルナフタレン、およびジビニルキシレン、ジエチレングリコールジビニルエーテル、およびトリビニルシクロヘキサン、ジブロモエタン、ジエチレングリコール、ポリエチレングリコール、１，２−ジアミノエタン、マロン酸、ビスマレアミド、トリアクリル酸イソシアヌレート（ｔｒｉａｃｒｙｌｉｃｉｓｏｃｙａｎｕｒａｔｅ）、トリアリルイソシアヌレート、ジアリルオキシ酢酸、トルエンジイソシアネート、リモネン、尿素、ジブロモブタンを挙げることができる。
【００３５】
ケイ素含有樹脂を使用する高温抵抗性用途に使用される場合、架橋剤は好ましくは、シリル基含有モノマー、たとえばジビニルシラン、トリビニルシラン、ジメチルジビニルシラン、ジビニルメチルシラン、メチルトリビニルシラン、ジフェニルジビニルシラン、ジビニルフェニルシラン、シロキサン含有モノマー、たとえばジメチルビニルジシロキシサン、ポリ（メチルビニルシロキサン、ポリ（ビニルヒドロシロキサン）、ポリ（フェニルビニルシロキサン）、および混合物を含んでよい。
【００３６】
さらに、官能性ポリマーおよびオリゴマーを、架橋剤または架橋可能なポリマーとして使用してもよい。本発明の架橋剤としての使用に好適な官能性ポリマーとしては、限定するものではないが、アクリレートおよびスチレン官能性ホモポリマーおよびコポリマーであって、限定するものではないが、多価アルコール、たとえばポリ（エチレングリコール）、ポリ（プロイレングリコール）、加水分解および部分的に加水分解したポリ（ビニルアルコール）；ポリ（シロキサン）、たとえばポリ（ジメチルシロキサン）；ポリ（ヒドロキシエチルアクリレート）、ポリ（ヒドロキシプロピルアクリレート）；ポリ（ヒドロキシスチレン）；分解性ポリマー、たとえばデンプン；糖類、たとえばグルコース、デキストロース、フルクトース、デキストラン、シクロデキストリン、セルロース、キチン、キトサンを含むポリマーと適切な官能性ビニルモノマーとの反応によって誘導されるホモポリマーおよびコポリマーが挙げられる。架橋剤として使用すると好適な他のポリマーとしては、限定するものではないが、官能性ポリマー、たとえば：ポリ（アリルアミン）；ポリアクリル酸；ポリ（塩化アクリロイル）；ポリアラニン；ポリ（アミノスチレン）；ポリアニリン；ポリ（ブロモスチレン）；ポリブタジエン；ポリアミドおよびポリエステル、たとえばポリヒドロキシアルカノエート；ポリカプロラクトン、ポリカプロラクトンジオール、ポリエチレンテレフタレート、ナイロン−６，６；ポリエチレンイミン；ポリ（フルフリルアルコール）；ポリ（グリコリド）；ポリ（ラクチド）；ポリ乳酸；ポリ（イタコン酸）；ポリ（マレイン酸）；ポリ（無水マレイン酸）；ポリ（ビニルアミン）；ポリ（塩化ビニル）；ヒドロキシ、カルボン酸、ハロゲン、およびアミノ官能性デンドリマーまたは高分岐ポリマー、たとえばポリ（アミドアミン）；ポリ（ベンジルエーテル）、ポリ（アルキルイミン）が挙げられる。上記架橋剤は分子量が１０，０００ダルトン以下である。
【００３７】
当業者であれば、本発明の方法が、フリーラジカル重合、アニオン重合、カチオン重合、金属触媒重合および縮合重合の機構、ならびにカップリング架橋反応などの技術によって実施できることを理解できるであろう。
【００３８】
反応機構がフリーラジカル重合である場合、本発明の実施に有用な開始剤としては、たとえば、１種類以上の、ペルオキシエステル、ジアルキルペルオキシド、アルキルヒドロペルオキシド、過硫酸塩、アゾ開始剤、レドックス開始剤などが挙げられる。有用なフリーラジカル開始剤としては、限定するものではないが、過酸化ベンゾイル、過オクタン酸ｔ−ブチル、ペルオキシピバリン酸ｔ−アミル、クメンヒドロペルオキシド、ならびにアゾ化合物、たとえばアゾイソブチルニトリルおよび２，２’−アゾビス（２−メチルブタンニトリル）が挙げられる。使用されるフリーラジカル開始剤の量は、典型的には全モノマーの重量に対して０．０５〜１０重量％である。任意に連鎖移動剤を本発明の方法に使用して、ポリマーナノ粒子を調製することができる。好適な連鎖移動剤としては、たとえば、アルキルメルカプタン、たとえばドデシルメルカプタン、亜リン酸、活性水素を有する芳香族炭化水素、たとえばトルエン、ハロゲン化アルキル、たとえばブロモトリクロロメタン、およびアルコール、たとえばイソプロパノールが挙げられる。
【００３９】
反応機構がアニオン重合である場合、本発明の実施に有用な開始剤としては、たとえば、１種類以上の強力な陰イオン、たとえば有機リチウム、有機ナトリウム、有機カリウム、グリニャール化学物質などが挙げられる。有用なアニオン開始剤としては、限定するものではないが、ブチルリチウム、ナトリウムナフタリド、液体アンモニア、カリウムアミド、カリウムｔ−ブトキシド、金属カリウム、アミルナトリウム。代表的なアニオン開始剤はブチルリチウムである。使用されるアニオン開始剤の量は、典型的には全モノマーの重量に対して０．０５〜１０重量％である。
【００４０】
反応機構がカチオン重合である場合、本発明の実施に有用な開始剤としては、たとえば、１種類以上の、プロトン酸、ルイス酸、および／または陽イオンを生成可能な化合物、または電離放射線が挙げられる。有用なカチオン開始剤としては、限定するものではないが、塩酸、メタンスルホン酸、三フッ化ホウ素、三塩化アルミニウム、塩化スズ、臭化スズ、塩化アンチモン、塩化チタン（ＩＶ）、二塩化ジルコニウム、四塩化ジルコニウム、ヨウ素が挙げられる。代表的なカチオン開始剤は三塩化アルミニウムである。使用されるカチオン開始剤の量は、典型的には全モノマーの重量に対して０．０５〜１０重量％である。
【００４１】
反応機構が金属触媒重合である場合、たとえばメタセシス、開環重合、チーグラー・ナッタ、および原子移動ラジカル重合。本発明の実施に有用な開始剤としては、限定するものではないが、遷移金属ハロゲン化物の錯体などが挙げられる。有用な金属触媒重合開始剤としては、限定するものではないが、ビス（トリシクロヘキシルホスフェン）ベンジリジンルテニウム（ＩＶ）二塩化物、２，６−ジイソプロピルフェニルイミドネフェリデン［（Ｓ）−ＢＩＰＨＥＮ］モリブデン（ＶＩ）（シュロック・ホベイダ（Ｓｃｈｒｏｃｋ−Ｈｏｖｅｙｄａ）触媒）、２，６−ジイソプロピルフェニルイミドネフェリデンモリブデン（ＶＩ）ビス（ｔ−ブトキシド）、２，６−ジイソプロピルフェニルイミドネフェリデンモリブデン（ＶＩ）ビス（ヘキサフルオロ−ｔ−ブトキシド（シュロック（Ｓｃｈｒｏｃｋ）触媒）が挙げられる。使用されるフリーラジカル開始剤の量は、典型的には全モノマーの重量に対して０．０５〜１０重量％の量である。
【００４２】
反応機構が縮合重合である場合、本発明の実施に有用な開始剤としては、たとえば、限定するモノではないが、以下の１種類以上のものを挙げることができる：酸、たとえば塩酸、ｐ−トルエンスルホン酸、メチレンスルホン酸、ショウノウスルホン酸など；塩基、たとえば金属アルコキシド、たとえばナトリウムメトキシド、およびカリウムメトキシドなど；金属酢酸塩、たとえば酢酸カドミウム、酢酸亜鉛、酢酸鉛、酢酸コバルト、酢酸バリウム、酢酸マグネシウム；アルカリ金属、たとえばナトリウムおよびカリウム。使用される触媒の量は、典型的には全モノマーの重量に対して０．０５〜１０重量％である。
【００４３】
さらに、無機ナノ粒子および無機前駆物質を、反応物として使用して、高固形分ポリマーナノ粒子複合材料を生成することができる。
【００４４】
本発明の実施に有用な無機ナノ粒子としては、限定するものではないが、クレー（合成および天然の両方）、シリカ（コロイダルシリカ、ヒュームドシリカ、非晶質シリカ）、シリカゾル、二酸化チタン、金属（アルミナおよびジルコニア）、金属酸化物（たとえば、酸化セシウム、酸化アルミナ、酸化イットリウム、酸化アンチモン）、金属窒化物、無機顔料、金属炭化物、金属硫化物、金属ケイ酸塩、金属ホウ化物、金属炭酸塩、ゼオライト、およびカーボンナノチューブが挙げられる。無機粒子の平均粒径は、たとえば１〜１０００ｎｍの間であり、別の例では１〜１００ｎｍの間であり、さらに別の例では２〜５０ｎｍの間である。
【００４５】
本発明の実施に有用な無機前駆物質としては、限定するものではないが、オルガノシラン、有機ジルコン酸塩、有機チタン酸塩、金属アルコキシド、金属ジケトネート、および金属カルボン酸塩が挙げられる。
【００４６】
本発明のポリマーナノ粒子は、沈殿重合によって調製してもよい。本明細書において「沈殿重合」とは、生成されるポリマーが不溶性となる溶媒中での重合を意味する。
【００４７】
本発明の方法によるポリマーナノ粒子の一般的な計画は以下のとおりである。本発明のポリマーナノ粒子は、最初に、溶媒のヒール（ｈｅｅｌ）、またはあるいは溶媒混合物と反応物の一部とを、撹拌装置、温度計、および還流冷却器を取り付けた反応器に投入することによって調製することができる。反応物投入材料は、典型的にはモノマー、開始剤、ポリマー、および必要に応じてその他の反応物で構成される。その他の反応物は、任意に他の反応物とは別に投入してもよい。溶媒または溶媒／反応物の投入材料のヒールは、窒素ブランケット下で撹拌されながら適切な反応温度にされる。典型的な反応温度は−３０℃〜約１５０であるが、これより高温または低温も使用可能である。ヒール投入材料が、初期反応に十分な温度に到達すると、反応物投入材料または反応物投入材料の残部が反応容器に加えられる。全反応物の添加時間は、典型的には１５分〜８時間の範囲であるが、これより短いおよび長い時間も実際には想定される。
【実施例】
【００４８】
以下の実施例は本発明の説明を意図しており、本発明は実施例によって限定されるものではなく、請求の範囲によってのみ限定される。他に明記しない限りすべての比、パーセント値、および比率は重量を基準としており、他に明記しない限り使用されるすべての化学物質は上級の工業用品質である。粒径測定は、マルバーン（Ｍａｌｖｅｒｎ）ＨＰＰＳを使用した動的光散乱法、またはゲル浸透クロマトグラフィーによって求めた。
【００４９】
（実施例１：ＢＡ／ＭＭＡ／ＡＡ／ＴＭＰＴＡの架橋されたポリマーナノ粒子のバッチ反応器生成）
１０００ｍＬの反応器に、熱電対、温度調節器、パージガス入口、パージガス出口を有する水冷還流冷却器、撹拌装置、および添加漏斗を取り付けた。添加漏斗に、１２．２５ｇのブチルアクリレートと、７ｇのアクリル酸と、１２．２５ｇメチルメタクリレートと、３．５ｇのトリメチロールプロパントリアクリレートと、ミネラルスピリット中のｔ−アミルペルオキシピバレートの７５％溶液１．４ｇとからなる３６．４ｇのモノマー混合物を投入した。４００ｇの２−プロパノール（ＩＰＡ）が入れられた反応器に窒素を３０分間流し込み、続いて反応器内容物を８０℃まで加熱した。反応器内容物が８０℃に達してから、添加漏斗中のモノマー混合物を反応器に投入し、温度を９０分間維持した。上記モノマー混合物の第２のアリコートを反応器に添加し、続いてさらに９０分間維持した。このパルス的添加をさらに４回繰り返した。最後のモノマー混合物の添加終了から９０分後、ミネラルスピリット中のｔ−アミルペルオキシピバレート７５％溶液２ｇからなるチェーサーショットを加えた。このチェーサーアリコートの終了後、反応器内容物を８０℃で４時間維持して、反応を終了させた。この反応を測定すると固形分は３５％であった。アセトン中の平均粒径を動的光散乱で測定すると４ｎｍとなり、粒径分布は２〜２０ｎｍの間であった。
【００５０】
（実施例２：ＢＡ／ＭＭＡ／ＴＭＰＴＡの架橋されたナノ粒子のバッチ反応器生成）
２０００ｍＬの反応器に、熱電対、温度調節器、パージガス入口、パージガス出口を有する水冷還流冷却器、撹拌装置、および添加漏斗を取り付けた。添加漏斗に、３０ｇのブチルアクリレート、３０ｇのメチルメタクリレート、６．７ｇのトリメチロールプロパントリアクリレート、ミネラルスピリット中のｔ−アミルペルオキシピバレート７５％溶液２．７ｇと、１６．７ｇの２−プロパノール（「ＩＰＡ」）とからなる８６ｇのモノマー混合物を投入した。４００ｇのＩＰＡが入れられた反応器に窒素を３０分間流し込み、続いて反応器内容物を７９℃まで加熱した。反応器内容物が７９℃に達してから、添加漏斗中のモノマー混合物を反応器に投入し、温度を９０分間維持した。上記モノマー混合物の第２のアリコートを反応器に添加し、続いてさらに９０分間維持した。このパルス的添加をさらに４回繰り返した。最後のモノマー混合物の添加終了から６０分後、ミネラルスピリット中のｔ−アミルペルオキシピバレート７５％溶液８．０ｇからなるチェーサー投入材料を加えた。第２のチェーサーアリコートの終了後、反応器の内容物を８０℃で３０分間維持して、反応を終了させた。この反応を測定すると固形分は４７％であった。ゲル浸透クロマトグラフィーによって、テトラヒドロフラン中の平均粒径を測定すると２６ｎｍであった。
【００５１】
（予言的実施例３：ＢＡ／ＭＭＡ／ＴＭＰＴＡの架橋されたナノ粒子の半連続反応器生成）
一連の３つの反応器を直列に組み立てる。反応器Ａには、移送漏斗からのモノマー混合物と、各３０分後ごとに反応器Ｃからリサイクルされる溶媒とが再充填される。反応器Ｂは加熱された待機タンクである。反応器Ｃは減圧下にある溶媒ストリッピングタンクである。
【００５２】
反応器Ａは１０００ｍＬの反応器であり、温度調節器に接続された熱電対、パージガス入口、パージガス出口を有する水冷還流冷却器、撹拌装置、添加漏斗、および反応器Ａから反応器Ｂへの移送ラインが取り付けられる。反応器Ａの添加漏斗に、３０ｇのブチルアクリレートと、３０ｇのメチルメタクリレートと、６．７ｇのトリメチロールプロパントリアクリレートと、ミネラルスピリット中のｔ−アミルペルオキシピバレートの７５％溶液２．７ｇと、１６．７ｇの２−プロパノール（「ＩＰＡ」）とからなる８６ｇのモノマー混合物が投入される。反応器Ｂは１０００ｍＬの反応器であり、温度調節器に接続された熱電対、パージガス入口、パージガス出口を有する水冷還流冷却器、撹拌装置、および反応器Ａから反応器Ｃまでの移送ラインが取り付けられる。反応器Ｃは１０００ｍＬの反応器であり、温度調節器に接続された熱電対、蒸留物捕集器を有する水冷還流冷却器、および撹拌装置が取り付けられる。
【００５３】
４００ｇの酸素非含有ＩＰＡが入れられた反応器Ａは７９℃に加熱され、その後添加漏斗のモノマー混合物が添加される。反応器Ａの温度が３０分間維持されてから、混合物が反応器Ｂに圧送される。前述のモノマー混合物の第２のバッチ投入材料および溶媒が反応器Ａに加えられ、反応サイクルが再開される。反応器Ｂの内容物は温度が３０分間維持されてから、反応器内容物が反応器Ｃに圧送される。反応器Ａの内容物が反応器Ｂに移される。反応器Ｃの内容物の溶媒は減圧除去され、反応器Ａに移されて、反応器Ｃ中には乾燥ポリマー固体が残留し、これが回収されてから、反応器Ｂの内容物が、空になったばかりの反応器Ｃに移される。この方法を連続的に操作することができる。
【００５４】
（予言的実施例４：沈殿重合によるＢＡ／ＭＭＡ／ＴＭＰＴＡの架橋されたナノ粒子の生成）
２０００ｍＬの反応器に、熱電対、温度調節器、パージガス入口、パージガス出口を有する水冷還流冷却器、撹拌装置、および添加漏斗が取り付けられる。添加漏斗に、３０ｇのブチルアクリレートと、３０ｇのメチルメタクリレートと、６．７ｇのトリメチロールプロパントリアクリレートと、ミネラルスピリット中のｔ−アミルペルオキシピバレートの７５％溶液２．７ｇと、１６．７ｇのｎ−デカンとからなる８６ｇのモノマー混合物が投入される。４００ｇのｎ−デカンが入れられた反応器に窒素が３０分間流し込まれ、続いて反応器内容物が７９℃まで加熱される。反応器内容物が７９℃に達してから、添加漏斗中のモノマー混合物が反応器に投入され、温度が９０分間維持される。上記モノマー混合物の第２のアリコートが反応器に添加され、続いてさらに９０分間維持される。このパルス的添加がさらに４回繰り返される。最後のモノマー混合物の添加終了から６０分後、３０分間の間隔が開けられる２つのチェーサーアリコートであって、ミネラルスピリット中のｔ−アミルペルオキシピバレートの７５％溶液８．０ｇからなる２つのチェーサーアリコートの第１回目が加えられる。第２のチェーサーアリコートの終了後、反応器の内容物は８０℃で３０分間維持され、反応が終了する。最終固形分は４５％となる。
【００５５】
（予言的実施例５：溶液重合によるグルコースナノ粒子の生成）
アクリル酸（１０ｇ、１当量）と、ヒドロキノン（５００ｐｐｍ）と、ジシクロヘキシカルボジイミド（３２ｇ、１．１当量）とが、熱ジメチルホルムアミド（３４ｇ）中のグルコース（１００ｇ）に加えられる。この混合物が６０℃で８時間撹拌される。得られた溶液をろ過し、冷却した後に、４，４’−アゾビス（４−シアノ吉草酸）（２ｇ）と水酸化ナトリウム（０．５ｇ）とが上澄みに加えられ、このバッチが６つの同量のアリコートに分割される。
【００５６】
５００ｍＬの反応器に、熱電対、温度調節器、パージガス入口、パージガス出口を有する水冷還流冷却器、撹拌装置、および添加漏斗が取り付けられる。添加漏斗に、上記マクロモノマー混合物のアリコートの１つが投入される。１５０ｇの脱イオン水が入れられた反応器に窒素が３０分間流し込まれ、続いて反応器内容物が９０℃まで加熱される。反応器内容物が９０℃に達してから、添加漏斗中のマクロモノマー混合物が反応器に投入され、温度が９０分間維持される。上記モノマー混合物の第２のアリコートが反応器に添加され、続いてさらに９０分間維持される。このパルス的添加がさらに４回繰り返される。一連のモノマー投入の終了後、反応器の内容物を９０℃で６０分間維持して、反応が終了する。最終固形分は４４％となる。
【００５７】
（予言的実施例６：溶液重合による架橋されたジメチコーン（ポリメチルシロキサン５３０）ナノ粒子の生成）
アクリル酸（２７ｇ、２当量）と、ヒドロキノン（５００ｐｐｍ）と、メタンスルホン酸（３．６ｇ、０．２当量）とが、トルエン（３４ｇ）中のジメタコーン（ｄｉｍｅｔｈａｃｏｎｅ）（１００ｇ）に加えられる。この混合物を、水の発生が完全に停止するまで、ディーン・スターク（Ｄｅａｎ−Ｓｔａｒｋ）装置中で還流させる。冷却後、ｔ−アミルペルオキシピバレート（２ｇ）が加えられ、このバッチが６つの同量のアリコートに分割される。５００ｍＬの反応器に、熱電対、温度調節器、パージガス入口、パージガス出口を有する水冷還流冷却器、撹拌装置、および添加漏斗が取り付けられる。添加漏斗に、上記マクロモノマー混合物のアリコート１つが投入される。１５０ｇのトルエンが入れられた反応器に窒素が３０分間流し込まれ、続いて反応器内容物が７９℃まで加熱される。反応器内容物が７９℃に達してから、添加漏斗中のマクロモノマー混合物が反応器に投入され、温度が９０分間維持される。上記モノマー混合物の第２のアリコートが反応器に添加され、続いてさらに９０分間維持される。このパルス的添加がさらに４回繰り返される。モノマー混合物の添加終了から６０分後、３０分間の間隔が開けられる２つのチェーサーアリコートであって、ミネラルスピリット中のｔ−アミルペルオキシピバレートの７５％溶液８．０ｇと２０ｇのトルエンとからなる２つのチェーサーアリコートの第１回目が加えられる。第２のチェーサーアリコートの終了後、反応器の内容物は８０℃で６０分間維持され、反応が終了する。最終固形分は４０％となる。
【００５８】
（予言的実施例７：モンモリロナイトの存在下での溶液重合によるＢＡ／ＭＭＡ／ＡＡ／ＴＭＰＴＡポリマーナノ粒子の生成）
１０００ｍＬの反応器に、熱電対、温度調節器、パージガス入口、パージガス出口を有する水冷還流冷却器、撹拌装置、および添加漏斗が取り付けられる。添加漏斗に、１２．２５ｇのブチルアクリレートと、７ｇのアクリル酸と、１２．２５ｇのメチルメタクリレートと、３．５ｇのトリメチロールプロパントリアクリレートと、ミネラルスピリット中のｔ−アミルペルオキシピバレートの７５％溶液１．４ｇとからなる３６．４ｇのモノマー混合物が投入される。４００ｇのＩＰＡと１ｇのモンモリロナイトとが入れられた反応器に窒素が３０分間流し込まれ、続いて反応器内容物が８０℃まで加熱される。反応器内容物が８０℃に達してから、添加漏斗中のモノマー混合物が反応器に投入され、温度が９０分間維持される。上記モノマー混合物の第２のアリコートが反応器に添加され、続いてさらに９０分間維持される。このパルス的添加がさらに４回繰り返される。最後のモノマー混合物の添加終了から９０分後、ミネラルスピリット中のｔ−アミルペルオキシピバレート７５％溶液２ｇからなるチェーサーショットが加えられる。チェーサーアリコートの終了後、反応器の内容物が８０℃で４時間維持され、反応が終了する。最終固形分は３４％となる。
【００５９】
（予言的実施例８：架橋反応による架橋されたポリスチレン−ポリビニルピリジンコポリマーの生成）
２５０ｍＬの反応器に、熱電対、温度調節器、パージガス入口、パージガス出口を有する水冷還流冷却器、撹拌装置、および添加漏斗を取り付けた。添加漏斗に、５ｇのポリスチレン−コ−ポリビニルピリジンコポリマーと１ｇの１，４−ジブロモブタンと、５ｇのジオキサンとの反応混合物が投入される。次に、５０ｇのジオキサンが入れられた反応器に窒素が３０分間流し込まれ、続いて反応器内容物が９０℃まで加熱される。反応器内容物が９０℃に達してから、添加漏斗中のモノマー混合物が反応器に投入され、温度が９０分間維持される。上記反応混合物の第２のアリコートが反応器に添加され、続いてさらに９０分間維持される。このパルス的添加がさらに６回繰り返される。最終アリコートの終了後、反応器の内容物は９０℃で３時間維持され、反応が終了する。最終固形分は３５％となる。
【外国語明細書】
2004346301000001.pdf
2004346301000002.pdf
2004346301000003.pdf